(57)【特許請求の範囲】
【請求項１】
ベース紙材上にサーマル層が形成され、このサーマル層表面に水溶性高分子を含むオーバーコート層が塗工されるとともに、上記オーバーコート層表面に近赤外線吸収インキ、昼光蛍光インキ、あるいはサーモクロミックインキのうちから選ばれる非耐熱性インキで地紋を印刷した偽造防止加工が施され、この非耐熱性インキ表面が、シリコーン系成分含有量を０．５〜２．５％の範囲内に設定した耐熱性および耐水性を有するオーバーコートインキで被覆されることにより、上記サーマル層にサーマルプリンターでの印字を可能とし、かつ、上記オーバーコートインキ表面にドットインパクトプリンターでの印字を可能としたことを特徴とするサーマル用紙。
【発明の詳細な説明】
【０００１】
【発明の属する技術分野】
この発明は、公営競技に用いられる投票券、チケット、金券等に使用されるサーマル用紙に関し、特に、紙面のドットインパクトプリンターおよびサーマルプリンターによる印字適性を向上させたサーマル用紙に関する。
【０００２】
【従来の技術】
競馬，競輪，競艇等の公営競技に用いられる投票券は、熱転写用紙に熱転写プリンターによって印字しているが、このプリンターを使用することにより廃棄されるリボンカセットは、平成１３年４月より産業廃棄物となるため、ゴミ減量化の観点から現在使用されている熱転写用紙からサーマル用紙に代替される。
【０００３】
そこで、サーマル用紙にサーマル印字する投票券、チケット、金券等に使用されるサーマル用紙においては、偽造または変造を防止するために、用紙のサーマル面に近赤外線吸収インキ、昼光蛍光インキ、サーモクロミックインキ等の非耐熱性インキによって地紋を印刷し、セキュリティーを確保する必要がある。
【０００４】
ところが、この近赤外線吸収インキ等には耐熱性がないため、サーマル印字時に、サーマルヘッドの熱により近赤外線吸収インキ等がサーマルヘッドに付着して発生する印字トラブルや、サーマル用紙のサーマル層表面に塗工されているオーバーコート層にＰＶＡ（ポリビニルアルコール）系の素材が使用されているため、このＰＶＡが水に濡れると接着性を持つようになる性質によりサーマル面に水が付着してこれを放置すると用紙同士が互いに接着してしまうブロッキング現象が発生する。これらの現象を防ぐため、非耐熱性インキの表面は、通常、耐熱性，耐水性を有するインキによってオーバーコート印刷層が塗工される。
【０００５】
しかし、このオーバーコート印刷層に使用される耐熱性，耐水性を有するインキには通常シリコーン系成分が多く含まれており、このインキはドットインパクトプリンターおよびサーマルプリンターによる印字適性がなく、たとえ印字できたとしても指等で触ると印字部分が剥がれ落ちてしまうため、投票券表面に印字された日付等のデータが判読できなくなるといった問題点があった。
【０００６】
【発明が解決しようとする課題】
この発明は、上記のような問題点に鑑みてなされたものであり、その目的とするところは、投票券、チケット、金券等に使用されるサーマル用紙の偽造または変造を防止するためのセキュリティーを確保しつつ、紙面のドットインパクトプリンターおよびサーマルプリンターによる印字適性を向上させた投票券を提供することにある。
【０００７】
【課題を解決するための手段】
上記目的を達成するために、この発明に係るサーマル用紙は、ベース紙材上にサーマル層が形成され、このサーマル層表面に水溶性高分子を含むオーバーコート層が塗工されるとともに、上記オーバーコート層表面に近赤外線吸収インキ、昼光蛍光インキ、あるいはサーモクロミックインキのうちから選ばれる非耐熱性インキで地紋を印刷した偽造防止加工が施され、この非耐熱性インキ表面が、シリコーン系成分含有量を０．５〜２．５％の範囲内に設定した耐熱性および耐水性を有するオーバーコートインキで被覆されることにより、上記サーマル層にサーマルプリンターでの印字を可能とし、かつ、上記オーバーコートインキ表面にドットインパクトプリンターでの印字を可能としたことを特徴とするものである。
【０００８】
このように、オーバーコートインキのシリコーン系成分含有量を０．５％〜２．５％の範囲内に設定することで耐熱性，耐水性を維持することができ、かつ紙面のドットインパクトプリンターおよびサーマルプリンターによる印字適性を向上させることができる。
【０００９】
【発明の実施の形態】
以下、この発明に係るサーマル用紙について、添付図面を参照しながら詳細に説明する。
【００１０】
図１はこの発明に係るサーマル用紙の構成を示す断面図である。
【００１１】
同図に示すように、この発明に係るサーマル用紙１０は、ベース紙材１表面にサーマル層２が形成されており、このサーマル層２は、常温では固体、加熱することで溶融状態になって互いに反応し発色する電子供与体と電子受容体の２つの成分が、固体微粒子として樹脂バインダ中に分散されたものである。
【００１２】
サーマル層２としては、発色が金属およびその硫化物・酸化物である金属化合物発色タイプと、発色が染料の発色反応による染料発色タイプとが知られているが、発色濃度の点から、この発明においては、染料発色タイプを用い、例えばクリスタルバイオレットラクトン等の無色のロイコ染料（電子供与体）と、例えばビスフェノールＡ等のフェノール化合物（電子受容体）とが樹脂バインダ中に分散され、ベース紙材１表面に塗工されている。
【００１３】
サーマル層２の表面にはオーバーコート層３が塗工されているが、このオーバーコート層３内部にはＰＶＡ（ポリビニルアルコール）等の水溶性高分子が含まれている。
【００１４】
さらに、オーバーコート層３表面には、非耐熱性インキ４、ここでは近赤外線領域、特に８００〜１０００ｎｍの波長域の吸収特性が良好な近赤外線吸収インキによって地紋が印刷され、このインキ４の表面は、耐熱性および耐水性を有するオーバーコートインキ５によって全面的に被覆され、このインキ５の表面がドットインパクトプリンターによる印字面となる。
【００１５】
このインキ５は、通常シリコーン系成分が含まれているものが多いが、この発明においては、インキ５のシリコーン系成分含有量が０．５％〜２．５％の範囲内に設定されている。
【００１６】
シリコーン系成分含有量が０．５％〜２．５％の範囲内であるインキとしては、例えば、シリコーン系成分含有量１．０％のＴ＆Ｋ ＴＯＫＡ製Ｂタイプインキや、シリコーン系成分含有量１．０％のＴ＆Ｋ ＴＯＫＡ製Ｃタイプインキ等を使用することができるが、オーバーコートインキ５は、特に上記インキ等に限定されるものではない。
【００１７】
以上のように構成されたサーマル用紙１０の作用について、以下、図２に基づき説明する。
【００１８】
この発明に係るサーマル用紙１０を投票券として使用する場合、サーマル層２に図示しないサーマルヘッドによってレース情報や購入金額等の投票券としての所定情報が印字され、オーバーコート層３表面に、近赤外線領域、特に８００〜１０００ｎｍの波長域の吸収特性が良好な近赤外線吸収インキ４によって地紋が印刷されている。
【００１９】
したがって、このサーマル用紙１０に、例えば波長９５０ｎｍの近赤外線を照射すると、図２（ａ）に示すように、近赤外線の一部ａは、オーバーコートインキ５を透過して近赤外線吸収インキ４に吸収され、他の一部ｂは、オーバーコートインキ５を透過してオーバーコート層３に照射され反射する。
【００２０】
その結果、同図（ｂ）に示すように、縦軸に反射光の強度、横軸に照射光の走査方向として、近赤外線吸収インキによって印刷された地紋に対応した特定の波形のアナログ信号を得ることができ、このアナログ信号が一致する投票券は上記地紋が印刷されているため本物、アナログ信号が一致しない投票券は上記地紋が異なるため偽物、といった真贋を判定することができる。
【００２１】
さらにこの発明に係るサーマル用紙１０においては、上記オーバーコートインキ５のシリコーン系成分含有量が０．５％〜２．５％の範囲内に設定されている。
【００２２】
表１は、本発明者らが、サーマル用紙１０に使用するオーバーコートインキ５を変えて紙面にドットインパクトプリンターおよびサーマルプリンターによる印字を行なった実験結果であり、オーバーコートインキ５のシリコーン系成分含有量とドットインパクトプリンターおよびサーマルプリンターによる印字適性との関係を示したものである。
【００２３】
【表１】
0003648436.tif 000002
【００２４】
上記表１に示すように、オーバーコートインキ５に含まれるシリコーン系成分の含有量によって紙面のドットインパクトプリンターおよびサーマルプリンターによる印字適性は変化することが判明した。
【００２５】
つまり、シリコーン系成分含有量が０％のインキは、シリコーンの表面滑性という特性がなくインキの熱融着により、用紙表面がサーマルヘッドにはり着くスティッキング現象が発生し、またシリコーン系成分含有量が３．０％のインキは、表面滑性が高く摩擦係数が小さいというシリコーンの特性が強すぎ、搬送時にローラーがスリップしてしまい、かつ印字できても指等で触ると印字部分が剥がれ落ちてしまうため、ともに紙面のドットインパクトプリンターおよびサーマルプリンターによる印字適性が悪いことが分かった。
【００２６】
これに対してシリコーン系成分含有量が１．０％のインキはともに上記スティッキング現象やスリップ現象は発生せず、シリコーン系成分含有量が０．５％〜２．５％の範囲内であれば、紙面のドットインパクトプリンターおよびサーマルプリンターによる印字適性は良好であることが分かった。
【００２７】
したがって、オーバーコートインキ５のシリコーン系成分含有量を０．５％〜２．５％の範囲内に設定することで耐熱性，耐水性を維持することができ、かつ紙面のドットインパクトプリンターおよびサーマルプリンターによる印字適性を向上させることができる。
【００２８】
【発明の効果】
以上詳細に説明したように、この発明に係るサーマル用紙は、オーバーコート層表面に、非耐熱性インキによって地紋が印刷されていることによって、偽造または変造を防止するためのセキュリティーを確保することができる。
【００２９】
また、非耐熱性インキの表面に、シリコーン系成分含有量が０．５％〜２．５％の範囲内に設定されている耐熱性および耐水性のオーバーコートインキで印刷層が形成されていることによって、紙面のドットインパクトプリンターおよびサーマルプリンターによる印字適性を向上させることができる。
【図面の簡単な説明】
【図１】この発明に係るサーマル用紙の構成を示す断面図である。
【図２】（ａ）はこの発明に係るサーマル用紙の表面側に近赤外線を照射したときの照射光の吸収／反射を示す図であり、（ｂ）は同図（ａ）における反射光の波形を示す図である。
【符号の説明】
１  ベース紙材
２  サーマル層
３  オーバーコート層
４  非耐熱性インキ（近赤外線吸収インキ）
５  オーバーコートインキ
１０  サーマル用紙
【図１】
0003648436.tif 000003
【図２】
0003648436.tif 000004